(57)【要約】  本発明は、多面体形状の大粒子と鱗片状の小粒子とからなる導電粉であって、小粒子のアスペクト比は３以上であり、かつ小粒子のアスペクト比は大粒子のアスペクト比の１．３倍以上大きく、脂肪酸で表面処理されてなる導電粉に関する。  本発明の導電粉は、多面体形状及び鱗片状の大粒子及び小粒子からなるので、粒子同士の接触が良好である。また、本発明の導電粉を使用した導電性ペーストは、粒子が点と点とで接触するのではなく、面同士で接触するため、導電性及び熱伝導性に優れる。さらに、本発明の導電性ペーストは、ビアホールへの充填性に優れる。
2007037440.tif 000002
【特許請求の範囲】
【請求項１】
多面体形状粒子及び略鱗片状粒子からなる略単分散導電粉であり、
全粒子の３０％累積径未満は小粒子の平均アスペクト比が３以上であり、かつ小粒子の平均アスペクト比は３０％累積径以上の大粒子の平均アスペクト比の１．３倍以上大きく、
略単分散導電粉は、該導電粉重量の０．５重量％以下の脂肪酸で表面処理されてなることを特徴とする導電粉。
【請求項２】
前記導電粉がさらに易分散性銀微粉を含み、
銀微粉は、その平均粒径が２．５μm以下であり、
導電粉と銀微粉の量比が重量比で９５：５乃至５５：４５であることを特徴とする請求項１に記載の導電粉。
【請求項３】
前記導電粉がさらに銀超微粉の凝集粉を含み、凝集粉を構成する銀超微粉はその平均一次粒径が０．３μm以下であり、導電粉と易分散性銀微粉と銀超微粉の比が重量比で９４．５２５：４．９７５：０．５乃至５２．２５：４２．７５：５．００であることを特徴とする請求項２に記載の導電粉。
【請求項４】
略単分散導電粉の材質が銀または銀合金であるか、あるいは表面が銀で被覆された銅または銅合金からなり、かつ略単分散導電粉が表面が銀で被覆された銅または銅合金の場合に、銅と銀の重量比（銅：銀）が９５：５乃至６５：３５であることを特徴とする請求項１に記載の導電粉。
【請求項５】
プレス密度が８０乃至９９％である請求項１〜４のいずれかに記載の導電粉。
【請求項６】
請求項１〜５のいずれかに記載の導電粉と、バインダとを含み、バインダの含有量が、バインダ中の固形分と導電粉との合計量に対して、０．３重量％以上、７重量％以下であることを特徴とする導電粉ペースト。
【請求項７】
原料導電粉と微小粒径のビーズを、容器内に入れ、容器を運動させて原料導電粉とビーズを流動させて、原料導電粉を解粒するとともに多面体形状粒子及び略鱗片状粒子に形状加工することを特徴とする請求項１に記載の導電粉の製造方法。
【請求項８】
原料導電粉の材質が銀または銀合金であることを特徴とする請求項７に記載の製造方法。
【請求項９】
バインダ溶液に、凝集粉を構成する銀超微粉、および易分散性銀微粉を、添加して分散させスラリとしたのち、該スラリに剪断力を加えて凝集粉を構成する銀超微粉および易分散性銀微粉を解粒し、ついで請求項１記載の導電粉を加えて均一混合する導電粉ペーストの製造方法。
【発明の詳細な説明】
【技術分野】
【０００１】
本発明は、導電性或いは熱伝導性のペーストなどに使用される導電粉およびその製造方法、導電粉ペースト、導電粉ペーストの製造方法に関する。
【背景技術】
【０００２】
従来、電気及び熱伝導性のペーストに使用される導電粉は、大小の球状若しくは略球状粒子を組み合わせて高充填化された（例えば、非特許文献１参照）混合導電粉が使用されていた。特に高導電性或いは高熱伝導性が要求される分野では、金粉、銀粉、銅粉、アルミニウム粉、パラジウム粉又はこれらの合金粉が導電粉として用いられており、導電性や熱伝導性を高くするために、導電粉の配合量を高くしていた（非特許文献１、日刊工業新聞社刊、粉体工学会編、粉体工学便覧  初版１刷  昭和６１年２月号（第１０１〜１０７頁））
上記の非特許文献１に記載されている高充填化導電粉を作製する方法は、大小の球状粒子を組み合わせて、これを混合する方法である。また、球状粒子を規則配列させ、小さい粒径の球状粒子を組み合わせることで、理論的には８０％以上の充填密度が得られると記載されている。しかし、市販されている球状の銀粉は、粒子が一部凝集し、粒径３〜２０μｍの銀粉では相対充填密度は約６０％位であり、粒径が１μｍ位の銀粉では相対充填密度は高くても５０％位であり、これらを混合しても、相対充填密度は６０％位にとどまる。【０００３】
一般的に孔埋め導電性ペーストをスルーホール内に充填して多層配線板の層間接続を行う場合、導電性を高めるため、スルーホールにできる限り多くの導電性ペーストを充填し、すき間なく導電粉を埋め込む必要がある。そのため、従来この用途に使用する穴埋め用導電性ペーストでは、導電粉の配合量を高くすることが望まれている。しかし、導電粉の配合量を高くすると導電性ペーストの粘度が高くなりスルーホールへの充填性が悪化してしまう。一方、導電性ペースト中のバインダの比率を高くすると粘度が低くなりスルーホールへの充填性は向上するが、導電性が悪化してしまうという欠点が生じる。【０００４】
また、導電性ペーストを熱伝導性接着剤として使用し、導電粉が球状粒子のみからなるペーストでも導電粉の充填密度が高くても又低くても、熱伝導率も低くなってしまう欠点があった。【０００５】
球状導電粉を使用すると、粒子間や粒子平面との接触が点接触になり、接触効率が悪かった。これを回避するために粒子形状を略鱗片状にすると、ペーストの粘度が上昇し易く、ペーストを配線板のビアホールに充填する際の充填性が悪くなる欠点があった。またビアホールに充填したペースト中の鱗片状の導電粒子が、充填中にペーストの粘性挙動により、その鱗片状の面をビアホールのＺ軸（導通方向）に対して垂直に配向しやすいため、Ｚ軸方向の導電性や熱伝導性が予想より大幅に低くなる欠点も生じる。【０００６】
また、球状導電粉を使用すると、粒子層をプレスなどで押し潰した場合、等方的に圧力が加わり、粒子同士が相互に滑りやすく、導電粉のしめる体積が減少してしまい、粒子同士が強く押しつけられにくくなる欠点があった。【０００７】
このような従来の導電粉を含む導電性ペーストを、導電性接着剤として使用する場合、導電性接着剤のチキソ性が低いと、ペーストが糸引き状態になり、不要な部分に導電性接着剤を塗布してしまうトラブルも起きる。【０００８】
導電性接着剤のチキソ性を高くするには、微粉と鱗片状微粒子とを併用することが考えられるが、微粉や鱗片状微粒子を併用すると微粒子が凝集しているため、これを添加したペーストでは、粘度上昇が大きく、高充填化された導電性接着剤が製造できないという欠点があった。また相対充填密度の低い混合導電粉を使用してペーストを製造する場合、混合導電粉の使用量を高くすると、粘度が極めて高くなり、ペースト化が困難となるという問題点があった。
【発明の開示】
【発明が解決しようとする課題】
【０００９】
このような情況のもと、本発明者は、上記課題を解決するために鋭意検討した結果、以下の構成要件により、本発明を完成するに至った。
[1]多面体形状粒子及び略鱗片状粒子からなる略単分散導電粉であり、
全粒子の３０％累積径未満は小粒子の平均アスペクト比が３以上であり、かつ小粒子の平均アスペクト比は３０％累積径以上の大粒子の平均アスペクト比の１．３倍以上大きく、
略単分散導電粉は、該導電粉重量の０．５重量％以下の脂肪酸で表面処理されてなることを特徴とする導電粉。
[2]前記導電粉がさらに易分散性銀微粉を含み、
銀微粉は、その平均粒径が２．５μm以下であり、
導電粉と易分散性銀微粉の量比が重量比で９５：５乃至５５：４５である[1]の導電粉。
[3]前記導電粉がさらに銀超微粉の凝集粉を含み、凝集粉を構成する銀超微粉はその平均一次粒径が０．３μm以下であり、導電粉と易分散性銀微粉と銀超微粉の比が重量比で９４．５２５：４．９７５：０．５乃至５２．２５：４２．７５：５．００である[2]の導電粉。
[4]略単分散導電粉の材質が銀または銀合金であるか、あるいは表面が銀で被覆された銅または銅合金からなり、かつ略単分散導電粉が表面が銀で被覆された銅または銅合金の場合に、銅と銀の重量比（銅：銀）が９５：５乃至６５：３５である[1]の導電粉。
[5]プレス密度が８０乃至９９％である[1]〜[4]の導電粉。
[6][1]〜[5]の導電粉と、バインダとを含み、バインダの含有量が、バインダ中の固形分と導電粉との合計量に対して、０．３重量％以上、７重量％以下であることを特徴とする導電粉ペースト。
[7]原料導電粉と微小粒径のビーズを、容器内に入れ、容器を運動させて原料導電粉とビーズを流動させて、原料導電粉を解粒するとともに多面体形状粒子及び略鱗片状粒子に形状加工することを特徴とする[1]の導電粉の製造方法。
[8]原料導電粉の材質が銀または銀合金であることを特徴とする[7]の製造方法。
[9]バインダ溶液に、凝集粉を構成する銀超微粉、および易分散性銀微粉を、添加して分散させスラリとしたのち、該スラリに剪断力を加えて凝集粉を構成する銀超微粉および易分散性銀微粉を解粒し、ついで[1]の導電粉を加えて均一混合する導電粉ペーストの製造方法。
【発明の効果】
【００１０】
本発明の導電粉は、多面体形状及び略鱗片状の大粒子及び小粒子からなるので、導電粉は粒子同士の接触が良好であるばかりでなく、平面との接触効率も良好となる。またペースト化して、平面内やスルーホール内に充填することで導電性や熱伝導性を発現させる場合には、平面同士を繋ぐために必要な粒子の数も少ないことから粒子同士の接触面の数も少なくなる。この粒子同士で接触する部分が電気的な抵抗を或いは熱的な抵抗を高くするので、接触面の数を減らせるとともに、粒子を点と点とで接触させるのではなく、面同士で接触させることは、高導電化或いは高熱伝導化にきわめて有益である。【００１１】
とくに大粒子及び小粒子が銅からなり、かつ表面が銀で被覆されたものを含む導電粉は、最表面層の銀層と銅層とが合金層を形成し銅が酸化されていない銅となっているので、銀のマイグレーションを抑制する性能（耐マイグレーション性という）が格段に向上している。【００１２】
このような導電粉は、原料導電粉と微小粒径のビーズを容器内に入れ、容器を運動させて導電粉とビーズを流動させ、ビーズで導電粉を解粒するとともに多面体形状粒子および略鱗片状粒子に形状加工することで調製可能であり、このような導電粉を使用すると、ペーストの調製や印刷、接着剤として使用したときの塗布性、ビアホールの充填性などの作業性に優れ、また得られた製品の導電性、熱伝導性も良好であり、さらには耐マイグレーション性にも優れた導電性ペーストの作業性も良好である。【００１３】
なお、本発明によれば、原料導電粉から平均アスペクト比の異なる大粒子と小粒子とを含む導電粉を一回の処理で同時に製造するとができる。このため、大粒子と小粒子を別個に作製し、両者を混合するという複雑なプロセスは必要としない。さらに、小粒子の製造が難しい場合には、従来、分級して小さい粒子を回収する方法も採用されていたが、本発明では、このような操作も必要ない。
【発明を実施するための最良の形態】
【００１４】
以下、本発明の最良の形態について説明する。【００１５】
本発明の導電粉は、多面体形状粒子及び略鱗片状粒子からなる略単分散導電粉である。本発明において、略単分散されているとは、粒子の凝集の大部分が解粒されている状態を示す。多面体形状粒子とは表面が微小平面からなる多面体や、複数の平面及び曲面からなる多面体や、立方体もしくは直方体に近似できる多面体をいう。このような多面体形状粒子は、球状粒子や略球状粒子及びティアードロップ状などの原料導電粉を、ビーズと一緒に回転流動させるなどの方法でそれらの粒子の凝集を解粒すると共に、形状加工することで得られる。【００１６】
また、略鱗片状粒子とは、略平行な２面を有するか、もしくは向かい合う2つの大きい平面を有する粒子を意味する。ただし、全体の形状としては特に制限されない。【００１７】
導電粉の材質としては、導電性を有するものであれば特に制限されるものではないが、通常、銀または銀合金（銅、スズ）、パラジウム又パラジウム合金（銀）、銅または銅合金（銀、スズ）などが挙げられる。【００１８】
本発明では、かかる導電粉が粒度分布を有し、全粒子の３０％累積径以上の大粒子と、３０％累積径未満の小粒子とからなる。粒度分布の測定はレーザー回折法によって測定され、マルバーン社、日機装(株)、島津製作所などのレーザー回折法測定装置を用いる。【００１９】
大粒子としては平均粒径が３μm乃至２０μmが、ペーストとしたときの印刷性、充填性等から好ましく、3μm乃至１６μmであればより好ましい。【００２０】
本発明における小粒子の平均アスペクト比は、高い方が大粒子間の接触を効率よく改善できるので好ましい。小粒子の平均アスペクト比は大粒子の平均アスペクト比より大きく、この値は大粒子に比べて１．３倍以上であれば好ましく、１．５倍以上であればより好ましく、２倍以上であればさらに好ましい。【００２１】
小粒子の平均アスペクト比は、数平均で３以上が好ましく、４以上がより好ましく、５以上であればさらに好ましい。上限としては特に制限ないものの、平均アスペクト比が２０を越えると小粒子が配向し易いが、電気抵抗や熱抵抗も高くなることがある。【００２２】
なお、大粒子の平均アスペクト比は１乃至６が好適である。大粒子の平均アスペクト比が小さいと、平面間に入る粒子の数が少なくなり、粒子相互で接触する数が減るので接触部分での抵抗が小さくなり、導電性や熱伝導性が良くなる。したがって、大粒子の平均アスペクト比は１に近いほどよい。しかし、平面上に回路を形成する場合には、粒子が平面に平行に配向するほど望ましいので、平均アスペクト比は大きくしても良い。したがって、大粒子の平均アスペクト比は用途に応じて適切な範囲が選択され、この大粒子間の接触性を高める役割を果たす小粒子の平均アスペクト比は大粒子より１．３倍以上であればよい。【００２３】
本発明に係る導電粉はさらに易分散性銀微粉を含み、該易分散性銀微粉は、その平均粒径が２．５μm以下であり、導電粉と易分散性銀微粉の量比が重量比で９５：５乃至５５：４５であることが好ましい。【００２４】
本発明における易分散性銀微粉とは、凝集が弱く分散しやすい粉を意味し、タップ密度が相対的に大きいものをいう。易分散性銀微粉の一次粒径の平均が２．５μm以下であり、２μm以下であればより好ましく、１．６μm以下であればさらに好ましい、また、そのタップ密度が相対値で４５％以上が好ましく、５０％以上であればより好ましく、５５％以上であればさらに好ましい。易分散性銀微粉の粒径がこれより大きいと、大粒子間の隙間を埋めるのに適切でなく、またそのタップ密度は４５％未満であると、凝集が強いため、大粒子の隙間を埋めるのに適切ではない。易分散性銀微粉の形状としては、分散性や併用した場合の粘度上昇を低くする観点から、形状加工したものが好ましいが、分散性のよい略鱗片状の易分散性銀微粉を使用しても良い。なお分散性がよいということは、前記したようにタップ密度が高いということであり、略鱗片状の易分散性銀微粉を使用する場合は、タップ密度は３５％以上であればよい。なお、易分散性銀微粉として、銀を還元・析出させた状態の銀微粉または噴霧法で製造した銀微粉を使用してもよい。この銀微粉は通常、塊状をしているが、さらに形状加工して、易分散性銀微粉として使用してもよい。【００２５】
導電粉と易分散性銀微粉の比は、重量で９５：５乃至５５：４５であり、９５：５乃至６０：４０が好ましく、９５：５乃至７０：３０がより好ましい。易分散性銀微粉がこの割合より高いと、易分散性銀微粉が多いため、粒子同士の接触点が多くなりすぎてしまい、導電性や熱伝導性を低下させてしまうことがある。【００２６】
前記導電粉がさらに銀超微粉の凝集粉を含み、凝集粉を構成する銀超微粉はその平均一次粒径が０．３μm以下であり、導電粉と易分散性銀微粉と銀超微粉の凝集粉の比が重量比で９４．５２５：４．９７５：０．５乃至５２．２５：４２．７５：５．００であってもよい。銀超微粉の凝集粉の比がこの範囲より多いと、粒子同士の接触点が多くなりすぎてしまうとともに、銀超微粉の凝集粉が導電粉のタップ密度を低下させてしまうので、導電性や熱伝導性を低下させてしまう。銀超微粉の凝集粉の比がこれらの範囲より少ないと、形状加工導電粉同士の隙間を十分に埋めることができず、粒子同士の接触不足から導電性や熱伝導性を低下させてしまう場合がある。凝集粉を構成する銀超微粉の平均一次粒径が０．３μm以下であり、０．２μm以下がさらに好ましく、０．１５μm以下であればより好ましい。凝集粉を構成する銀超微粉の平均一次粒径がこれより大きいと、易分散性銀微粉や略単分散している大粒子、小粒子の粒子間に生成している隙間に該銀超微粉が入っても、充填密度を高くすることができず、かえって充填密度を低下させることになってしまう。【００２７】
易分散性銀微粉の割合が少ないと、ペーストの印刷性が損なわれるので、印刷ペーストを作製する場合には、易分散性銀微粉の割合が５乃至３０％であり、好ましくは１０乃至３０％であり、１５乃至３０％がより好ましい。【００２８】
略単分散導電粉の材質としては、導電性を有するものであれば、特に制限されるものではないが、通常、銀または銀合金（銅、スズ）、パラジウム又パラジウム合金（銀）、銅または銅合金（銀、スズ）などが挙げられる。これらのなかでも略単分散導電粉が銀または銀合金であるか、あるいは、表面が銀で被覆された銅または銅合金からなるものが好ましい。略単分散導電粉が表面が銀で被覆された銅または銅合金の場合に、銅と銀の重量比（銅：銀）が９５：５乃至６５：３５であることが望ましい。【００２９】
略単分散導電粉では、はんだ濡れ性を必要とする場合、導電粉の割合を高めることが望ましい。銀が多いとはんだこわれの現象が起こるので、銀の量は必ずしも高くする必要はない。このため、最表面が銀であり、その直下には酸化されていない銅が存在することが好ましく、銀量は５％乃至２０％が好ましく、７．５％乃至２０％がより好ましい。なお、酸化されていない銅とは、形状加工したときに、最表面近傍に拡散して、表面層の銀層と合金層を形成する銅のことである。この銅は酸化されない。また、「最表面が銀であり、その直下には酸化されていない銅」は、単に銀を銅の表面にメッキしたメッキ層とは異なる。単なるメッキ層では最表面近傍には酸化されていない銅は存在しない。後述するような形状加工を施すことではじめて、酸化されていない銅が得られる。【００３０】
銀量がこの範囲を越えると、粒子表面の銀層厚さが厚くなり、粒子表面が軟らかくなる。この場合、導電粉同士の接触効率が良くなり、ペーストの導電性や熱伝導性を高くすることができる。しかし、銀を銅の表面に均一に被覆するのが困難になり、また耐マイグレーション性の改善効果が小さくなる場合がある。また銅の割合がこの範囲より高く、銀の割合がこの範囲より低いと、導電粉同士の導通抵抗値が高くなる場合や、導電粉保管中に導電粉の変色が起きる場合が有る。銀の割合が低すぎる場合、コア材の銅表層を最表面の銀で十分被覆できず、酸化しやすくなるため、導電性が悪くなるほか、耐マイグレーション性の低下することもある。【００３１】
表層の銀と最表面近傍の銅が合金層を形成していてもよい。表層の銀層は柔らかいためにコア層の銅の変形に追随して変形できるとともに、コア層の最表面近傍の銅と合金化して表層は銀層および銀・銅合金層になる。この銀層および銀・銅合金層が銅の酸化を防止する。この表層近傍の酸化されていない銅は、銀のマイグレーションを抑制できる。特に、高アスペクト比に加工された小粒子は、比表面積が大きいので、酸化されていない銅が多くこれを含む導電粉は、銀微粉と併用しても耐マイグレーション性が優れたものにできる。銅層が活性でないと、銀のマイグレーションを抑制することはできないので、通常の銅粉では、銅粉の表面は酸化されているため、マイグレーション抑制効果はきわめて小さい。【００３２】
銀量が以上の範囲にある導電粉を用いた導電粉ペーストを使用して、端子部分が錫めっきもしくは錫コートである電子部品と配線層の銅との導電性接着を行うと、ペースト中の銀量が少ないため、錫が導電粉中の銀への拡散が起きにくく、錫銀合金の生成に伴うボイドの発生が抑制できる。
また、銀粒子の粒界がそのままのこっているごつごつした表面からなる銀被覆面を、単に平滑化処理しただけの導電粉は、表面近傍に酸化されていない銅がないため、耐マイグレーション性は低い。【００３３】
ここで、小粒子は大粒子同士の接触を補強する役割を果たすので、このような混合粒子は導電性並びに熱伝導性の良好な導電粉となる。【００３４】
このため、銀被覆銅粉などをそのまま、導電粉として使用しても、銀被覆銅粉の凝集のためバインダ量を多くしないと、印刷性や、充填性の良好な導電粉ペーストが作製できない欠点があり、また、導電粉同士の接触が点接触になり易いため、導電性が悪い欠点を生じることがある。【００３５】
本発明の導電粉は略単分散になっているので、他の導電粉と混合するのも容易であり、また、混合粉の特性も安定しやすい。また略単分散してあるので、ペーストを作製する場合に、導電粉とバインダ組成物を均一混合するのが容易で、混合・分散に要する時間が短くかつ簡便にペーストの製造が出来る。【００３６】
本発明の導電粉は、略単分散の処理を行うため、その表面が脂肪酸処理されている。本発明で用いることのできる脂肪酸の例としては、ステアリン酸、ラウリン酸、カプリン酸、パルミチン酸等の飽和脂肪酸又はオレイン酸、リノール酸、リノレン酸、ソルビン酸の等の不飽和脂肪酸が挙げられる。脂肪酸量が多いと、脂肪酸が核となり粒子同士が凝集を起こす場合もあるので、脂肪酸量は少ない方が凝集を起こさないために好ましく、具体的な表面処理量は、導電粉に対して０．５重量％以下０．０２重量％以上が好ましく、０．３重量％以下０．０２重量％以上がより好ましく、０．２５重量％以下０．０２重量％以上がさらに好ましい。【００３７】
本発明の導電粉は、プレス密度が８０乃至９９％であることが望ましい。【００３８】
従来の導電粉のプレス密度５０〜７５％であり、粒径の小さい鱗片状粒子のプレス密度は５０〜７０％であった。また、バインダ組成物と従来の導電粉を逐次混合した場合、粘度は比較的高くなったり、均一混合できず、また粒子形状の適正配合もできなくなるという問題点があった。【００３９】
これに対して、本発明の導電粉は、プレス密度が高いので、バインダ組成物と混合する際のペースト粘度も低くなる。導電粉含有率の高いペーストを容易に製造できる。また、タップ密度が比較的高いわりに、プレス密度の相対的に低い導電粉は、ペースト化するときに、導電粉の充填量を比較的高くできる。このペーストを充填したスルーホールなどをプレスすると、導電粉同士の接触が高くすることができるので、導電性、熱伝導性に優れた充填物を得ることができる。【００４０】
このようにプレス密度の高い導電粉を使用したペーストを平面間に供給し、両平面を狭くするように挟み込むと、導電粉は両平面間に残るが、バインダ組成物は押し出され、しかも両平面間の導電粉同士の接触も強くなる。したがって両平面間の熱伝導を高めるために使用する熱伝導グリースなどに、プレス密度の高い本発明の導電粉を使用すると有益である。【００４１】
前記したように充填もしくは塗工したペーストをプレスによって潰して導電性を高める場合には、タップ密度が高く、プレス密度の低い導電粉が好ましいが、本発明の導電粉では原料導電粉を選択し、適宜形状を制御することでこれらの性質を制御可能となる。【００４２】
本発明の導電粉は、緻密に充填性され易いため、少ないバインダ量でペーストにできる特長を示す。バインダ量は０．３％以上７％未満、好ましくは０．５％以上５％未満、より好ましくは０．５％以上４％未満であれば、粒子同士の接触が改善され、導電性は良好になる。特にフィルムなどの平面上に本発明の導電粉ペーストを印刷し、ついでこの印刷フィルムを多層化工程などに適用する場合には、フィルム上に印刷された導電ペースト回路は、プレスされるとともに、フィルムでサンドイッチされる形態になるため、この工程で導電性は向上する。しかし、導電ペースト回路のフィルムへの接着力は強く要求されない。したがって、上記の低バインダ量で作成した高プレス密度導電粉を使用したペーストは、バインダーが少ないためにプレス工程で導電粉同士が緻密化し、たとえば、導電粉が銀粉の場合に体積固有抵抗値が３〜８μΩｃｍの高い導電性を得ることができる。【００４３】
本発明の導電粉は、単なる球状粒子に比較して、粒子同士の接触を強くできる。この大粒子間により平均アスペクト比の大きい小粒子や易分散性銀微粉が存在していると、大粒子間に強い力が加わったときに、小粒子や易分散性銀微粉が潰されて、大粒子間や大粒子と平面との導通を、より強いものにする事ができる。原料形状の異なる導電粉や、易分散性銀微粉、さらには銀超微粉の凝集粉などを組み合わせると、タップ密度とプレス密度の調節が可能となる。【００４４】
本発明においてタップ密度（％）とは、タッピングして測定した密度を、その粒子の真密度で除した値を％で表示したものである。なお、本発明で粒子のタップ密度を求める方法は、２５ｍｍのストロークでタッピングを１，０００回行い、その体積と質量から算出したタップ密度を充填密度とし、これをその粒子の真密度又は理論密度で除することで算出した。ここで理論密度とは、たとえば銀めっき銅粉の場合、銀及び銅の含有量と真密度から案分して銀めっき銅粉の密度を算出することを指す。【００４５】
本発明におけるプレス密度とは、筒状内にいれた平面間に導電粉を挟み、この平面を０．２ＭＰａの圧力で押しつぶし、平面間に入れた導電粉の質量を、平面間距離と平面の面積から算出した体積から算出した見かけの密度を、該導電粉の真密度で除する
ことで算出できる。【００４６】
また、アスペクト比とは粒子の長径と短径の比率（長径／短径）をいう。その測定方法としては、たとえば粒子の電子顕微鏡写真を撮り、この写真から粒子の長径と短径を測定して、算出する事が出来る。粒子の大きさは上面からの電子顕微鏡写真で測定でき、この上面の電子顕微鏡写真から大きい方の直径を長径として測定する。この長径に対して短径は粒子の厚さになる。粒子の厚さは上面からの電子顕微鏡写真では測定できない。粒子の厚さを測定するには、電子顕微鏡写真を撮る際に、粒子の載っている試料台を傾斜させて取り付け、上面から電子顕微鏡写真を撮り、試料台の傾きの角度で補正して粒子の厚さを算出すれば良い。【００４７】
本発明の導電粉を使用すると、導電性と熱伝導性に優れたペーストを調製できる。【００４８】
なお、粒子形状が球形の場合には、粒子同士の滑りはよく高充填化し易いが、粒子同士の接触は点接触であり充填性を高くしても導電性や熱伝導性は高くなりにくい。【００４９】
以上のような本発明の導電粉（易分散性銀微粉を含む）を使用したペースト硬化物の断面を図６に示す。図６に示されるように、大粒子同士は面同士で接触し、その間隙を平均アスペクト比の大きい小粒子や易分散性銀微粉が埋めているため、導電性や熱伝導性が高いことがわかる。【００５０】
本発明の導電粉ペーストは、上記記載の導電粉と、バインダ成分とを含み、バインダの含有量が、バインダ中の固形分と導電粉との合計量に対して、０．３重量％以上、７重量％以下であることを特徴とする。このようなバインダは導電粉と基材との接着性を高め、またペーストを固化させる機能を有する。バインダとしては、エポキシ、フェノール、ポリエステル、ポリウレタン、フェノキシ、ポリエステル、アクリルなどの樹脂が使用される。【００５１】
以上のような導電賁は、以下の製造方法で製造できる。本発明の導電粉の製造方法は、原料導電粉と微小粒径のビーズを容器内に入れ、容器を運動させて原料導電粉とビーズを流動させて、導電粉を解粒すると共に多面体形状粒子及び略鱗片状粒子に形状加工する。【００５２】
本発明において、原料導電粉と微小粒径のビーズを容器内に入れ、容器を回転させて原料導電粉とビーズを流動させると、ビーズで原料導電粉を解粒すると共に原料導電粉を多面体形状或いは略鱗片状粒子に形状加工させ、原料導電粉中の小粒子を大粒子より平均アスペクト比の大きい略鱗片状粒子に形状加工させる。使用する微小粒径のビーズとしては、平均粒径１０ｍｍ以下が良く、５ｍｍ以下であればより好ましく、３ｍｍ以下であればさらに好ましい。ビーズの材質としては、ビーズの質量の小さいことが好ましいので、金属粒子より密度の小さい、ガラスやジルコニア、アルミナなどのセラッミックスが適する。【００５３】
原料導電粉としては、導電性を有するものであれば、特に制限されるものではないが、通常、銀または銀合金（銅、スズ）、パラジウム又パラジウム合金（銀）、銅または銅合金（銀、スズ）などが挙げられる。【００５４】
原料導電粉の一次粒子が解粒、形状加工されて上記した多面体形状粒子、略鱗片状粒子となるので、前記大粒子と同程度か、それ以下の大きさとなる。【００５５】
図１および図３に本発明で使用される原料導電粉の走査型電子顕微鏡写真を示す。図１は銀粉であり、図３は銀メッキ銅粉である。【００５６】
ビーズと原料導電粉を入れる容器の直径が大きいと、ビーズの落下距離が大きくなるため、ビーズ同士の衝突エネルギーが大きすぎて、十分に解粒されないままに形状加工されてしまうため、平均アスペクト比の高い小粒子を得ることは困難になる。【００５７】
また、容器の回転速度が速すぎると、容器内で起きるビーズ同士の衝突エネルギーが大きくなりすぎて、形状加工が進みすぎて、上記同様に平均アスペクト比の高い小粒子を得ることが困難となる。回転速度が小さいと、解粒および形状加工処理に時間がかかりすぎるので好ましくない。好適な回転速度は、10〜100rpm、好ましくは30〜80rpmである。【００５８】
ビーズと原料導電粉を入れる容器の内径は、直径が１０ｃｍ乃至８０ｃｍが好ましく、１０ｃｍ乃至６０ｃｍがより好ましく、１０ｃｍ乃至４０ｃｍであればさらに好ましい。また、ビーズの充填体積は、容器の有効体積の約２０乃至８０％が好ましく、３０乃至７０％がより好ましく、４０乃至７０％がさらに好ましい。ビーズの充填体積がこれより多いと、ビーズによる凝集した原料導電粉の解粒がスムースに出来ず、また原料導電粉の形状加工もうまく進まない。また、ビーズの体積がこれより少なくても、原料導電粉の解粒や形状加工も効率よく出来ない。【００５９】
ビーズの充填体積と原料導電粉の体積比は、ビーズ：原料導電粉で５０：５０乃至９６：４が好ましく、６０：４０乃至９６：４がより好ましく、さらに好ましくは７０：３０乃至９５：５である。なお、ビーズ及び原料導電粉の体積は、嵩密度で算出する。原料導電粉の割合がこれ以下の場合、処理の効率が悪いという欠点がある。また、原料導電粉がこの割合を超えると、原料導電粉の解粒や形状加工が効率よく出来ない。【００６０】
本発明において、容器にビーズと原料導電粉を入れ、容器を回転して原料導電粉を加工する際の処理時間は、容器の大きさ、ビーズの投入量、原料導電粉の投入量や容器の回転速度等によって変わり，得られた導電粉のタップ密度や粒子形状の変化をチェックしながら最適値を求めるが、大略２時間乃至１００時間くらいである。【００６１】
易分散性銀微粉と銀超微粉の凝集粉と本発明の導電粉との混合方法は特に制限しないが、粒子の変形を避けられる方法が好ましく、たとえばＶブレンダー、ボール（メディア）無しのボールミル、プラネタリーミキサー等の方法が例として挙げられる。ボール（メディア）無しのボールミルとは、ボールミルの容器に混合する粉末のみを投入して容器を回転させ、導電粉同士を混合させる方法である。また、各粉を混合する場合に、逐次に混合してもよく、その順番は特に制限されない。【００６２】
このような処理後の粒子の走査型電子顕微鏡写真を図２および図４に示す（図２および図４の原料はそれぞれ図１および図３に相当する）。【００６３】
図５は、図４の粒子をさらに形状加工し、鱗片化を進めた粒子の例である。【００６４】
混合時間は、装置の形式、容量、原料の投入量等によって適宜選択される。
導電粉ペーストの製造方法
本発明に係る導電粉ペーストは、溶剤中に、バインダ成分、銀超微粉の凝集粉および易分散性銀微粉を添加させて分散させたのち、該分散スラリーに剪断力を加えて銀超微粉の凝集粉および易分散性銀微粉を解粒したのち、ついで前記導電粉を加えて均一混合することで製造できる。【００６５】
このときの各成分比は目的の成分比となるようにすれば特に制限されるものではない。また、該分散液に剪断力を加えて銀超微粉の凝集粉および易分散性銀微粉を解粒する方法としては、三本ロール、プラネタリーミキサー、攪拌羽などがあげられ、このとき必要に応じて、エチルカルビトール、ブチルカルビトールなどが添加される。
［実施例］
以下、本発明を実施例により説明する。
実施例１
平均粒径が５．２μmの略球状銀粉を原料導電粉として使用した。この原料導電粉のタップ密度は５３％であった。この銀粉の表面をステアリン酸０．１重量％で処理し、これを５００ｇ秤量して、内容積２リットルのボールミル容器に入れた。該ボールミル容器には、直径が約２ｍｍのガラスビーズが１リットル充填してある。ビーズと導電粉の体積比はビーズ：導電粉＝１１．１：１であった。ボールミル容器の直径は約１２ｃｍであった。該ボールミルを５０min-1の回転速度で４時間処理した。【００６６】
この結果得られた導電粉をＳＥＭで観察した結果、平均粒径は６．０μmであり、累積３０％径以上の大粒子の平均アスペクト比は２．３であり、累積３０％径は２．５μmであり、その小粒子の平均アスペクト比は７．３で
あった。得られた導電粉のタップ密度は６４．１％であった。この導電粉を常温常湿で１２ヶ月保管していたが変色は認められなかった。【００６７】
上記とは別に、エポキシ当量が１７０ｇ／ｅｑのビスフェノールＦ型エポキシ
樹脂（三井化学（株）製、商品名エポミックＲ１１０）８５重量部、モノエポキサイド（旭電化工業（株）製、商品名グリシロールＥＤ-５０９）１０重量部、２−フェニル−４−メチル−イミダゾール（四国化成（株）製、商品名キュアゾール２Ｐ４ＭＺ）５重量部を均一に混合してバインダを得た。【００６８】
次に、上記で得たバインダ７ｇに、本実施例の導電粉９３ｇを添加し、混合してペーストを作製した。次いで、このペーストを使用して、ライン幅が０．５ｍｍ、ライン間隔が２ｍｍ、平行部分の長さが４０ｍｍである２対の櫛形電極を、洗浄済みのスライドガラス板上に印刷・乾燥してテスト基板を作製した。【００６９】
このテスト基板の櫛形パターンの平行ライン上に濾紙をおき、イオン交換水を滴下して濾紙をぬらした後、対向する櫛形電極間に３０Ｖの直流電圧を印可し、耐マイグレーション性を、櫛形電極間に漏洩電流の変化で測定した。その結果、対向する櫛形電極間を流れる電流が５ｍＡになるまでの時間は５７秒であった。このペーストでライン長が１１５ｍｍ、ライン幅が０．８ｍｍの回路を印刷したのち、１８５℃で３０分間乾燥硬化させた回路の体積固有抵抗は１４μΩ・ｃｍであった。またこのペーストを、ボイドが含まれないように注意深く印刷と乾燥を繰り返して積層印刷及び乾燥して厚さが１．３ｍｍの試験片を作製した。この試験片の熱伝導率は、４６Ｗｍ-1Ｋ-1であった。
実施例２
平均粒径が５．２μmの略球状の銀粉を原料導電粉として使用した。この原料導電粉のタップ密度は５３％であった。この銀粉の表面をオレイン酸０．１重量％で処理し、これを７００ｇ秤量して、内容積３リットルのボールミル容器に入れた。該ボールミル容器には、直径が約２ｍｍのガラス製ビーズが１．５リットル充填してある。ビーズと導電粉の体積比はビーズ：導電粉＝１０．９：１であった。ボールミル容器の直径は約１４ｃｍであった。該ボールミル容器を４８min-1の回転速度で６時間処理した。
実施例３
平均粒径が８．９μmの略球状の銀粉を原料導電粉として使用した。この原料導電粉のタップ密度は５４％であった。この銀粉の表面をステアリン酸０．１重量％で処理し、これを１５００ｇ秤量して、内容積５リットルのボールミル容器に入れた。該ボールミル容器には、直径が約２ｍｍのガラス製ビーズが３リットル充填してある。ビーズと導電粉の体積比はビーズ：導電粉＝１１．３：１であった。ボールミル容器の直径は約１７ｃｍであった。該ボールミル容器を４０min-1の回転速度で６時間処理した。
実施例４
平均粒径が８．９μmの略球状の銀粉を原料導電粉として使用した。この原料導電粉のタップ密度は５４％であった。この銀粉の表面をステアリン酸０．０５重量％で処理し、これを２５００ｇ秤量して、内容積１０リットルのボールミル容器に入れた。該ボールミル容器には、直径が約２ｍｍのガラス製ビーズが６リットル充填してある。ビーズと導電粉の体積比はビーズ：導電粉＝１３．６：１であった。ボールミル容器の直径は約２１ｃｍであった。該ボールミル容器を３５min-1の回転速度で８時間処理した。
実施例５
原料銅粉の平均粒径が５．５μmで、銀めっきを１５重量％処理した略球状の銀めっき銅粉を原料導電粉として使用した。この原料導電粉のタップ密度は４５％であった。この銀めっき銅粉の表面をステアリン酸０．２重量％で処理し、これを５００ｇ秤量して、内容積２リットルのボールミル容器に入れた。該ボールミル容器には、直径が約４ｍｍのアルミナビーズが１リットル充填してある。ビーズと導電粉の体積比はビーズ：導電粉＝８．３：１であった。ボールミル容器の直径は約12ｃｍであった。該ボールミル容器を６０min-1の回転速度で２時間処理した。【００７０】
次に、次に実施例１と同様にペースト化し、櫛形電極を印刷して、耐マイグレーション性を試験した。またこのペーストで実施例１と同様に熱伝導率測定用試験片を作製した。【００７１】
この試験片の表面を８００番の研磨紙で軽く研磨したのち、２６０℃に加熱した、はんだ糟に浸積したところ表面にはんだが付着した、試験片を０．５ｍｍの巾にスリットしてもはんだは剥離しなかったので、はんだは該試験片によく濡れると判断した。
実施例６
原料銅粉の平均粒径が５．５μmで、銀めっきを２０重量％処理した略球状の銀めっき銅粉を原料導電粉として使用した。この原料導電粉のタップ密度は４５％であった。この銀めっき銅粉の表面をステアリン酸０．３重量％で処理し、これを１５００ｇ秤量して、内容積５リットルのボールミル容器に入れた。該ボールミル容器には、直径が約２ｍｍのガラス製ビーズが３リットル充填してある。ビーズと導電粉の体積比はビーズ：導電粉＝８．３：１であった。ボールミル容器の直径は約１７ｃｍであった。該ボールミル容器を４６min-1の回転速度で４時間処理した。
実施例７
原料銅粉の平均粒径が５．９μmで、銀めっきを２０重量％処理したティアードロップ状の銀めっき銅粉を原料導電粉として使用した。この原料導電粉のタップ密度は３９％であった。
この銀めっき銅粉の表面をオレイン酸０．１５重量％で処理し、これを７００ｇ
秤量して、内容積３リットルのボールミル容器に入れた。該ボールミル容器には、直径が約２ｍｍのガラス製ビーズが１．５リットル充填してある。ビーズと導電粉の体積比はビーズ：導電粉＝７．７：１であった。ボールミル容器の直径は約１４ｃｍであった。該ボールミル容器を５０min-1の回転速度で６時間処理した。
実施例８
原料銅粉の平均粒径が５．５μmで、銀めっきを３０重量％処理した略球状の銀めっき銅粉を原料導電粉として使用した。この原料導電粉のタップ密度は４５％であった。この銀めっき銅粉の表面をステアリン酸０．１重量％で処理し、これを５００ｇ秤量して、内容積２リットルのボールミル容器に入れた。該ボールミル容器には、直径が約２ｍｍのガラス製ビーズが１リットル充填してある。ビーズと導電粉の体積比はビーズ：導電粉＝８．４：１であった。ボールミル容器の直径は約１２ｃｍであった。該ボールミル容器を４０min-1の回転速度で２０時間処理した。
実施例９
原料銅粉の平均粒径が５．５μmで、銀めっきを３０重量％処理した略球状の銀めっき銅粉を原料導電粉として使用した。この原料導電粉のタップ密度は３７％であった。この銀めっき銅粉の表面をステアリン酸０．１重量％で処理し、これを２０００ｇ秤量して、内容積１０リットルのボールミル容器に入れた。該ボールミル容器には、直径が約３ｍｍのアルミナ製ビーズが４リットル充填してある。ビーズと導電粉の体積比はビーズ：導電粉＝６．９：１であった。ボールミル容器の直径は約２１ｃｍであった。
該ボールミル容器を３５min-1の回転速度で６時間処理した。
実施例１０
原料銅粉の平均粒径が５．９μmで、銀めっきを４０重量％処理したティアード
ロップ状の銀めっき銅粉を原料導電粉として使用した。この原料導電粉のタップ密度は３８％であった。この銀めっき銅粉の表面をステアリン酸０．１重量％で処理し、これを６００ｇ秤量して、内容積２リットルのボールミル容器に入れた。該ボールミル容器には、直径が約１ｍｍのジルコニア製ビーズが１リットル充填してある。ビーズと導電粉の体積比は、ビーズ：導電粉＝６：１であった。ボールミル容器の直径は約１２ｃｍであった。該ボールミル容器を５０min-1の回転速度で８時間処理した。
実施例１１
原料銅粉の平均粒径が５．５μmで、銀めっきを２０重量％処理した略球状の銀めっき銅粉を原料導電粉として使用した。この原料導電粉のタップ密度は４３％であった。この銀めっき銅粉の表面をステアリン酸０．２重量％で処理し、これを５００ｇ秤量して、内容積３リットルのボールミル容器に入れた。該ボールミル容器には、直径が約１０ｍｍのジルコニア製ビーズが１．５リットル充填してある。ビーズと導電粉の体積比はビーズ：導電粉＝１１．９：１であった。ボールミル容器の直径は約１４ｃｍであった。該ボールミル容器を４０min-1の回転速度で３時間処理した。
実施例１２
原料銅粉の平均粒径が５．５μmで、銀めっきを２０重量％処理した略球状の銀めっき銅粉を原料導電粉として使用した。この原料導電粉のタップ密度は４３％であった。この銀めっき銅粉の表面をステアリン酸０．２重量％で処理し、これを５００ｇ秤量して、内容積３リットルのボールミル容器に入れた。該ボールミル容器には、直径が約３ｍｍのアルミナ製ビーズが１．５リットル充填してある。ビーズと導電粉の体積比はビーズ：導電粉＝１１．９：１であった。ボールミル容器の直径は約１４ｃｍであった。該ボールミル容器を４０min-1の回転速度で６時間処理した。
実施例１３
原料銅粉の平均粒径が５．５μmで、銀めっきを３０重量％処理した略球状の銀めっき銅粉を原料導電粉として使用した。この原料導電粉のタップ密度は３７％であった。この銀めっき銅粉の表面をステアリン酸０．１重量％で処理し、これを２０００ｇ秤量して、内容積１０リットルのボールミル容器に入れた。該ボールミル容器には、直径が約３ｍｍのアルミナ製ビーズが４リットル充填してある。ビーズと導電粉の体積比はビーズ：導電粉＝６．９：１であった。ボールミル容器の直径は約２１ｃｍであった。該ボールミル容器を２５min-1の回転速度で４８時間処理した。
実施例１４
原料銅粉の平均粒径が５．５μmで、銀めっきを２０重量％処理した略球状の銀
めっき銅粉を原料導電粉として使用した。この原料導電粉のタップ密度は４３％であった。この銀めっき銅粉の表面をステアリン酸０．２重量％で処理し、これを５００ｇ秤量して、内容積３リットルのボールミル容器に入れた。該ボールミル容器には、直径が約２ｍｍのガラス製ビーズが１．５リットル充填してある。ビーズと導電粉の体積比はビーズ：導電粉＝１１．９：１であった。ボールミル容器の直径は約１４ｃｍであった。該ボールミル容器を３６min-1の回転速度で７２時間処理した。
実施例１５
原料銅粉の平均粒径が１０．４μmで、銀めっきを１０重量％処理した略球状の銀めっき銅粉を原料導電粉として使用した。この原料導電粉のタップ密度は４７％であった。この銀めっき銅粉の表面をステアリン酸０．１重量％で処理し、これを２５００ｇ秤量して、内容積１０リットルのボールミル容器に入れた。該ボールミル容器には、直径が約２ｍｍのガラス製ビーズが７リットル充填してある。ビーズと導電粉の体積比はビーズ：導電粉＝１２：１であった。ボールミル容器の直径は約２１ｃｍであった。該ボールミル容器を４０min-1の回転速度で６時間処理した。
実施例１６
原料銅粉の平均粒径が１０．７μmで、銀めっきを１０重量％処理した略球状の銀めっき銅粉を原料導電粉として使用した。この原料導電粉のタップ密度は４７％であった。この銀めっき銅粉の表面にステアリン酸を０．１重量％処理し、これを１５０００ｇ秤量して、内容積５０リットルのボールミル容器に入れた。該ボールミル容器には、直径が約２ｍｍのガラス製ビーズが３０リットル充填してある。ビーズと導電粉の体積比
はビーズ：導電粉＝８．６：１であった。ボールミル容器の直径は約３８ｃｍであった。該ボールミル容器を２０min-1の回転速度で８時間処理した。
実施例１７
原料銅粉の平均粒径が１０．７μmで、銀めっきを１０重量％処理した略球状の
銀めっき銅粉を原料導電粉として使用した。この原料導電粉のタップ密度は４７％であった。この銀めっき銅粉の表面をステアリン酸０．１重量％で処理し、これを１２０００ｇ秤量して、内容積５０リットルのボールミル容器に入れた。該ボールミル容器には、直径が約２ｍｍのガラス製ビーズが３０リットル充填してある。ビーズと導電粉の体積比はビーズ：導電粉＝１０．７：１であった。ボールミル容器の直径は約３８ｃｍであった。該ボールミル容器を２５min-1の回転速度で１０時間処理した。
実施例２〜１７で得られた導電粉およびペーストについて実施例１と同様に評価した。
結果を表１に示す。【００７２】
【表１】
2007037440.tif 000003
【００７３】
比較例１
実施例１記載の平均粒径が５．２μmの略球状の銀粉を原料導電粉として使用した。この原料導電粉のタップ密度は５３％であった。この銀粉の表面をステアリン酸０．１重量％で処理し、これを５００ｇ秤量して、内容積２リットルのボールミル容器に入れた。該ボールミル容器には、直径が約１０ｍｍのジルコニアボールが１．２リットル充填してある。該ボールミル容器を５０min-1の回転速度で２００時間処理した。【００７４】
この結果得られた導電粉の平均粒径は１５．５μmであり、累積３０％径は４．５μmであった。ＳＥＭで観察した結果、大粒子の平均アスペクト比は１８．９であり、小粒子の平均アスペクト比は３１であった。得られた導電粉のタップ密度は４０．７％であった。この導電粉を大気中で１２ヶ月保管していたが変色は認められなかった。【００７５】
次いで実施例１と同じ配合でペースト化を試みたがバインダが不足して、ペースト化出来なかった。
比較例２
実施例５記載の原料銅粉の平均粒径が５．５μmで、銀めっきを１５重量％処理した略球状の銀めっき銅粉を原料導電粉として使用した。この原料導電粉のタップ密度は４５％であった。この銀めっき銅粉の表面をステアリン酸０．２重量％で処理し、これを５００ｇ秤量して内容積が２リットルのボールミル容器に入れた。このボールミル容器には、直径が約１０ｍｍのジルコニアボールが１．２リットル充填してある。該ボールミル容器を５０min-1の回転速度で２００時間処理した。【００７６】
この結果得られた導電粉の平均粒径は１４．５μmであり、累積３０％径は４．３μmであった。ＳＥＭで観察した結果、大粒子の平均アスペクト比は１５．２であり、小粒子の平均アスペクト比は２９．６であった。得られた導電粉のタップ密度は４３．４％であった。この導電粉を大気中で１２ヶ月保管していたところ黒褐色に変色した。【００７７】
次いで実施例１と同じ配合でペースト化を試みたがバインダが不足して、ペー
スト化出来なかった。
比較例３
実施例５記載の原料銅粉の平均粒径が５．５μmで、銀めっきを１５重量％処理した略球状の銀めっき銅粉を原料導電粉として使用した。この原料導電粉を加工せずそのまま実施例１と同じ配合でペースト化を試みたがバインダが不足して、ペースト化出来なかった。【００７８】
次いで実施例１記載のバインダを１３ｇと上記原料導電粉８７ｇでペーストを得た。このペーストで実施例１と同様に櫛形電極を印刷して、３０Ｖの直流電圧で耐マイグレーション性を試験したところ、櫛形電極間を流れる電流が５ｍＡになるまでの時間は９３秒であった。
比較例４
実施例８記載の原料銅粉の平均粒径が５．５μmで、銀めっきを３０重量％処理した略球状の銀めっき銅粉を原料導電粉として使用した。この原料導電粉を加工せずそのまま実施例１と同じ配合でペースト化を試みたがバインダが不足して、ペースト化出来なかった。【００７９】
次いで実施例１記載のバインダを１３ｇと上記原料導電粉８７ｇでペーストを得た。このペーストで実施例１と同様に櫛形電極を印刷して、３０Ｖの直流電圧で耐マイグレーション性を試験したところ、櫛形電極間を流れる電流が５ｍAになるまでの時間は８７秒であった。
比較例５
実施例１６記載の原料銅粉の平均粒径が１０．７μmで、銀めっきを１０重量％処理した略球状の銀めっき銅粉を原料導電粉として使用した。この原料導電粉を加工せずそのまま実施例１と同じ配合でペースト化を試みたがバインダが不足して、ペースト化出来なかった。【００８０】
次いで実施例１記載のバインダを１３ｇと上記原料導電粉８７ｇでペーストを得た。このペーストで実施例１と同様に櫛形電極を印刷して、３０Vの直流電圧で耐マイグレーション性を試験したところ、櫛形電極間を流れる電流が５ｍＡになるまでの時間は８９秒であった。
実施例１８
実施例１５で得た導電粉３５０ｇと、平均粒径が１．６μmで、タップ密度が５７．７％の易分散性銀微粉１５０ｇを、内容積が２リットルのＶブレンダ内で０．５時間混合し、導電粉を得た。この導電粉９３ｇと実施例１に記載のバインダ７ｇとを混合してペーストを得た。このペーストでライン長さが１１５ｍｍ、ライン幅が０．８ｍｍの回路を印刷したのち、１８５℃で３０分間乾燥固化させた回路の体積固有抵抗は９μΩ・ｃｍであった。またこのペーストを、ボイドを含まないように注意深く印刷と乾燥を繰り返して積層印刷及び乾燥して厚さが１．３ｍｍの試験片を作製した。この試験片の熱伝導率は、８７Ｗｍ-1Ｋ-1であった。この試験片を使用して、実施例５と同様に半田との濡れ性を試験したところ、幅０．５ｍｍにスリットしても剥離せず、はんだは十分に濡れていると判断できた。
実施例１９
実施例５で得た導電粉４００ｇと、平均粒径が１．６μmで、タップ密度が５７．７％の易分散性銀微粉１００ｇを内容積が２リットルのＶブレンダ内で０．５時間混合し、導電粉を得た。この導電粉９４ｇと実施例１記載のバインダ６ｇとを混合してペーストを得た。このペーストでライン長さが１１５ｍｍ、ライン幅が０．８ｍｍの回路を印刷したのち、１８５℃で３０分間乾燥固化させた回路の体積固有抵抗９μΩ・ｃｍであった。【００８１】
このペーストで実施例１と同様に櫛形電極を印刷して、３０Ｖの直流電圧で耐マイグレーション性を試験したところ、櫛形電極間を流れる電流が５ｍＡになるまでの時間は３５２秒であった。またこのペーストを、ボイドを含まないように注意深く印刷と乾燥を繰り返して積層印刷及び乾燥して厚さが１．３ｍｍの試験片を作製した。この試験片の熱伝導率は、７２Ｗｍ-1Ｋ-1であった。
実施例２０
実施例１４で得た導電粉３００ｇと、平均粒径が１．４μmで、タップ密度が５９．３％の易分散性銀微粉２００ｇを内容積が２リットルのボールミル容器内で、ボール無しに４０min-1の回転速度で０．５時間混合し、導電粉を得た。この導電粉９４ｇと実施例１記載のバインダ６ｇとを混合してペーストを得た。このペーストで、ライン長さが１１５ｍｍ、ライン幅が０．８ｍｍの回路を印刷したのち、１８５℃で３０分間乾燥固化させた回路の体積固有抵抗は８μΩ・ｃｍであった。【００８２】
このペーストで実施例１と同様に櫛形電極を印刷して、３０Ｖの直流電圧で耐マイグレーション性を試験したところ、櫛形電極間を流れる電流が５ｍＡになるまでの時間は３４８秒であった。またこのペーストを、ボイドを含まないように注意深く印刷と乾燥を繰り返して積層印刷及び乾燥して厚さが１．３ｍｍの試験片を作製した。この試験片の熱伝導率は、７４Ｗｍ-1Ｋ-1であった。
実施例２１
実施例３で得た導電粉２９１ｇと、平均粒径が１．４μmで、タップ密度が５９．３％の易分散性銀微粉１９４ｇと、一次粒径が０．０６μmでタップ密度は１８％の銀超微粉の凝集粉１５ｇを内容積が２リットルのボールミル容器内で、ボール無しに４０min-1の回転速度で５０時間混合し、導電粉を得た。この導電粉のタップ密度は７４．３％であった。この導電粉９４．５ｇと実施例１に記載のバインダ５．５ｇとを混合してペーストを得た。このペーストでライン長さが１１５ｍｍ、ライン幅が０．８ｍｍの回路を印刷したのち、１８５℃で３０分間乾燥固化させた回路の体積固有抵抗は６．５μΩ・ｃｍであった。【００８３】
またこのペーストで実施例１と同様に熱伝導率測定用試験片を作製した。この試験片の熱伝導率は、５９Ｗｍ-1Ｋ-1であった。【００８４】
またこのペーストを、ボイドを含まないように注意深く８０℃で６０分間乾燥し、ついでその上に印刷し、乾燥・印刷を繰り返して厚さ２ｍｍの半硬化物を作製した、ついでこの半硬化物をプレスで２ＭPaの圧力を加えたまま８０℃で２時間保持し、ついで圧力を１ＭPaにして１６５℃まで３時間で昇温、１６５℃で１時間保持して硬化させた。この試験片の熱伝導率は、１０４Ｗｍ-1Ｋ-1であった。
実施例２２
実施例２１で使用したものと同じ銀超微粉の凝集粉２．８４ｇを実施例２１のバインダ組成物５．５ｇに添加し、３本ロールミルで３０分間混合した。ついで実施例２１の易分散性銀微粉３６．６７ｇを混合物に添加し、３本ロールミルでさらに１時間混合した。ついで実施例２１の導電粉５５ｇを添加し、１０分間混合してペーストを得た。【００８５】
このペーストでライン長さが１１５ｍｍ、ライン幅が０．８ｍｍの回路を印刷したのち、１８５℃で３０分間乾燥固化させた回路の体積固有抵抗は６．２μΩ・ｃｍであった。またこのペーストで実施例１と同様に熱伝導率測定用試験片を作製した。この試験片の熱伝導率は、６２Ｗｍ-1Ｋ-1であった。
実施例２３
タップ密度が６４％、平均粒径が１１μｍの略単分散された鱗片状銀粉７００ｇと、タップ密度が５５％、平均粒径が１．５μｍの易分散性銀微粉３００ｇを、内容積が２リットルのボール無しのボールミルに入れ、該ボールミルを４０ｍｉｎ-1の回転速度で、０．５時間回転し、均一混合した。導電粉のプレス密度は９４％であった。【００８６】
該導電粉と、軟化点が１９５℃のフェノキシ樹脂の２５重量％溶液をバインダとして使用し、表２の配合で、導電粉ペーストを作製した。該導電粉ペーストを前記実施例と同様に印刷した。印刷品を１１０℃４５分乾燥した後、得られた回路の導電性を体積固有抵抗で評価した。結果をあわせて表２に示した。【００８７】
【表２】
2007037440.tif 000004
【００８８】
ここで、導電粉量及びバインダ固形量は重量部であり、バインダ固形量とは、添加したバインダのフェノキシ樹脂溶液中の固形分量を表す。【００８９】
表２より、熱可塑系バインダを使用した導電粉ペーストの体積固有抵抗は、導電粉量９６〜９９％で、４．６乃至９．７μΩｃｍと良好であった。
【図面の簡単な説明】
【００９０】
【図１】一部凝集している略球状銀粉の例（原料導電粉）タップ密度５６％
【図２】解粒と多面体化および略鱗片化の形状加工をした導電粉（銀）（原料は図１の銀粉）  タップ密度６６％
【図３】凝集した略球状銀メッキ銅粉の例（原料導電粉）タップ密度３３％
【図４】図３の原料導電粉の解粒と、多面体化および略鱗片化の形状加工した導電粉の例（銀メッキ銅粉）。略鱗片化タップ密度６１％
【図５】図４の粒子をさらに形状加工して、鱗片化を進めた導電粉の例。タップ密度５９％
【図６】形状加工された多面体形状および略鱗片状の大粒子および小粒子と、易分散性銀微粉を混合した導電粉を含むペースト固化物断面の例。固化物の密度8.6g/cm3、バインダーを含む固化物の相対密度98.5％(ボイド１．５％）
【図１】
2007037440.tif 000005
【図２】
2007037440.tif 000006
【図３】
2007037440.tif 000007
【図４】
2007037440.tif 000008
【図５】
2007037440.tif 000009
【図６】
2007037440.tif 000010
【国際調査報告】
2007037440.tif 000011
2007037440.tif 000012
2007037440.tif 000013
2007037440.tif 000014